【手続補正書】
【提出日】平成29年6月23日(2017.6.23)
【手続補正１】
【補正対象書類名】特許請求の範囲
【補正対象項目名】全文
【補正方法】変更
【補正の内容】
【特許請求の範囲】
【請求項１】
基材と、配向膜と、液晶硬化膜と、粘接着剤層とをこの順に有する光学異方性シートであって、
該配向膜が高分子化合物からなる厚さが５００ｎｍ以下の膜であり、
該液晶硬化膜が、重合性液晶化合物が基材面内に対して水平方向に配向した状態で硬化した厚さが３μｍ以下の膜であり、
液晶硬化膜と粘接着剤層との密着力（Ｆ１）が、基材と配向膜との密着力（Ｆ２）又は配向膜と液晶硬化膜との密着力（Ｆ３）よりも大きく、
Ｆ２及びＦ３が０．０２Ｎ／２５ｍｍ以上であり、Ｆ２又はＦ３が１Ｎ／２５ｍｍ未満であり、
液晶硬化膜が、下記式（１）、（２）及び式（３）を満たす波長分散特性を有する光学異方性シート。
Ｒｅ（４５０）／Ｒｅ（５５０）≦１．００          （１）
１．００≦Ｒｅ（６５０）／Ｒｅ（５５０）          （２）
１００ｎｍ＜Ｒｅ（５５０）＜１５０ｎｍ            （３）
Ｒｅ（４５０）、Ｒｅ（５５０）、Ｒｅ（６５０）はそれぞれ波長４５０ｎｍ、５５０ｎｍ、６５０ｎｍにおける面内リタデーションを表す。
【請求項２】
配向膜が、光配向膜である請求項１に記載の光学異方性シート。
【請求項３】
基材と、液晶硬化膜と、粘接着剤層とをこの順に有する光学異方性シートであって、
該液晶硬化膜が、重合性液晶化合物が配向した状態で硬化した厚さが５μｍ以下の膜であり、
液晶硬化膜と粘接着剤層との密着力（Ｆ１）が、基材の密着力（Ｆ４）よりも大きく、
Ｆ４が０．０２Ｎ／２５ｍｍ以上１Ｎ／２５ｍｍ未満であり、
液晶硬化膜が、下記式（１）、（２）及び式（３）を満たす波長分散特性を有する光学異方性シート。
Ｒｅ（４５０）／Ｒｅ（５５０）≦１．００          （１）
１．００≦Ｒｅ（６５０）／Ｒｅ（５５０）          （２）
１００ｎｍ＜Ｒｅ（５５０）＜１５０ｎｍ            （３）
Ｒｅ（４５０）、Ｒｅ（５５０）、Ｒｅ（６５０）はそれぞれ波長４５０ｎｍ、５５０ｎｍ、６５０ｎｍにおける面内リタデーションを表す。
【請求項４】
請求項３に記載の光学異方性シートから基材を取り除いた光学異方性フィルム。
【請求項５】
光学異方性フィルム付表示装置を製造する方法であり、
請求項３に記載の光学異方性シートを、粘接着剤層を介して表示装置の表示面に貼合した後に、該光学異方性シートの基材を取り除くことを特徴とする光学異方性フィルム付表示装置の製造方法。
【請求項６】
基材と、液晶硬化膜と、粘接着剤層とをこの順に有する光学異方性シートであって、
該液晶硬化膜が、重合性液晶化合物が配向した状態で硬化した厚さが５μｍの膜であり、
液晶硬化膜と粘接着剤層との密着力（Ｆ１）が、基材の密着力（Ｆ４）よりも大きく、
Ｆ４が０．０２Ｎ／２５ｍｍ以上１Ｎ／２５ｍｍ未満であり、
液晶硬化膜が、下記式（４）で表される屈折率関係を有する光学異方性シート。
ｎｚ＞ｎｘ≒ｎｙ                        （４）
ｎｚは、厚さ方向の屈折率を表す。ｎｘは、面内において最大の屈折率を生じる方向の屈折率を表す。ｎｙは、面内においてｎｘの方向に対して直交する方向の屈折率を表す。
【請求項７】
請求項６に記載の光学異方性シートから基材を取り除いた光学異方性フィルム。
【請求項８】
液晶硬化膜と、粘接着剤層と、位相差フィルムと、粘接着剤層とをこの順に積層した円偏光板であって、
該液晶硬化膜が、重合性液晶化合物が基材面内に対して水平方向に配向した状態で硬化した厚さが３μｍ以下の膜であって、二色性色素を含む膜である円偏光板。
【請求項９】
液晶硬化膜の表面にさらに配向膜を有し、該配向膜が高分子化合物からなる厚さが５００ｎｍ以下の膜である請求項８に記載の円偏光板。
【請求項１０】
粘接着剤層が、活性エネルギー線硬化型接着剤から形成された粘接着剤層である請求項８または請求項９に記載の円偏光板。
【請求項１１】
基材と、液晶硬化膜と、粘接着剤層とをこの順に有する光学異方性シートであって、
該液晶硬化膜が、重合性液晶化合物が配向した状態で硬化した厚さが５μｍ以下の膜であり、
液晶硬化膜と粘接着剤層との密着力（Ｆ１）が、基材の密着力（Ｆ４）よりも大きく、
Ｆ４が０．０２Ｎ／２５ｍｍ以上１Ｎ／２５ｍｍ未満であり、
液晶硬化膜が、Ｘ線回折測定においてブラッグピークを示す光学異方性シート。
【請求項１２】
液晶硬化膜が、さらに二色性色素を含む請求項１１に記載の光学異方性シート。
【請求項１３】
二色性色素が３種類以上のアゾ化合物を含む請求項１２に記載の光学異方性シート。
【請求項１４】
請求項１１〜１３のいずれかに記載の光学異方性シートから基材を取り除いた光学異方性フィルム。
【請求項１５】
請求項１１〜請求項１３のいずれかに記載の光学異方性シートを、粘接着剤層を介して表示装置の表示面に貼合した後に、該光学異方性シートの基材を取り除くことを特徴とする光学異方性フィルム付表示装置の製造方法。
【請求項１６】
基材と、液晶硬化膜と、粘接着剤層とをこの順に有する光学異方性シートであって、
該液晶硬化膜が、重合性液晶化合物が配向した状態で硬化した厚さが５μｍ以下の膜であり、
液晶硬化膜と粘着剤層との密着力（Ｆ１）が、基材の密着力（Ｆ４）よりも大きく、
Ｆ４が０．０２Ｎ／２５ｍｍ以上１Ｎ／２５ｍｍ未満であり、
粘接着剤層が、活性エネルギー線硬化型接着剤から形成された粘接着剤層である光学異方性シート。
【請求項１７】
偏光板と、第一の粘接着剤層と、液晶硬化膜と、第二の粘接着剤層とをこの順に積層した円偏光板であって、
該液晶硬化膜が、重合性液晶化合物が基材面内に対して水平方向に配向した状態で硬化した厚さが３μｍ以下の膜であって、下記式（１）、（２）及び式（３）を満たす波長分散特性を有する膜である円偏光板。
Ｒｅ（４５０）／Ｒｅ（５５０）≦１．００  （１）
１．００≦Ｒｅ（６５０）／Ｒｅ（５５０）  （２）
１００ｎｍ＜Ｒｅ（５５０）＜１５０ｎｍ            （３）
Ｒｅ（４５０）、Ｒｅ（５５０）、Ｒｅ（６５０）はそれぞれ波長４５０ｎｍ、５５０ｎｍ、６５０ｎｍにおける面内リタデーションを表す。
【請求項１８】
第一の粘接着剤層と液晶硬化膜との間に、さらに配向膜を有し、該配向膜が高分子化合物からなる厚さが５００ｎｍ以下の膜である請求項１７に記載の円偏光板。
【請求項１９】
液晶硬化膜と第二の粘接着剤層との間に、さらに配向膜を有し、該配向膜が高分子化合物からなる厚さが５００ｎｍ以下の膜である請求項１７又は請求項１８に記載の円偏光板。
【請求項２０】
第一の粘接着剤層が、活性エネルギー線硬化型接着剤から形成された粘接着剤層である請求項１７〜請求項１９のいずれかに記載の円偏光板。
【請求項２１】
第二の粘接着剤層が、活性エネルギー線硬化型接着剤から形成された粘接着剤層である請求項１７〜請求項２０のいずれかに記載の円偏光板。
【請求項２２】
請求項１７〜請求項２１のいずれかに記載の円偏光板を備えた光学異方性フィルム付表示装置。
【請求項２３】
第一の液晶硬化膜と、第一の粘接着剤層と、第二の液晶硬化膜と、第二の粘接着剤層とをこの順に積層した円偏光板であって、
第一の液晶硬化膜が、重合性液晶化合物が基材面内に対して水平方向に配向した状態で硬化した厚さが３μｍ以下の膜であって、二色性色素を含む膜であり、
第二の液晶硬化膜が、重合性液晶化合物が基材面内に対して水平方向に配向した状態で硬化した厚さが３μｍ以下の膜であって、下記式（１）、（２）及び式（３）を満たす波長分散特性を有する液晶硬化膜である円偏光板。
Ｒｅ（４５０）／Ｒｅ（５５０）≦１．００  （１）
１．００≦Ｒｅ（６５０）／Ｒｅ（５５０）  （２）
１００ｎｍ＜Ｒｅ（５５０）＜１５０ｎｍ            （３）
Ｒｅ（４５０）、Ｒｅ（５５０）、Ｒｅ（６５０）はそれぞれ波長４５０ｎｍ、５５０ｎｍ、６５０ｎｍにおける面内リタデーションを表す
【請求項２４】
第一の粘接着剤層と第二の液晶硬化膜の間に、さらに配向膜を有し、該配向膜が高分子化合物からなる厚さが５００ｎｍ以下の膜である請求項２３に記載の円偏光板。
【請求項２５】
第一の液晶硬化膜の表面にさらに配向膜を有し、該配向膜が高分子化合物からなる厚さが５００ｎｍ以下の膜である請求項２２又は請求項２３に記載の円偏光板。
【請求項２６】
第一の液晶硬化膜の表面、及び、粘接着剤層と第二の液晶硬化膜との間に、さらに配向膜を有し、該配向膜が高分子化合物からなる厚さが５００ｎｍ以下の膜である請求項２３に記載の円偏光板。
【請求項２７】
第一の粘接着剤層が、活性エネルギー線硬化型接着剤から形成された粘接着剤層である請求項２３〜請求項２６のいずれかに記載の円偏光板。
【請求項２８】
第二の粘接着剤層が、活性エネルギー線硬化型接着剤から形成された粘接着剤層である請求項２３〜請求項２７のいずれかに記載の円偏光板。